(57)【要約】【課題】プラスチック基材との密着性に優れたアリル系重合体（Ａ）を含む光硬化性樹脂組成物を提供すること。【解決手段】下記一般式（Ｉ）で表されるアリル系化合物を重合して得られるアリル系重合体（Ａ）を含有することを特徴とする光硬化性樹脂組成物。［化１］2017057259.tif 000012[Ｒ１およびＲ２は、それぞれ、ＨまたはＣＨ３を表し、Ｘは置換基を有しない４〜８員環の環状骨格であってａ価の基を表し、ａは１を表す。]【選択図】なし【特許請求の範囲】
【請求項１】
下記一般式（Ｉ）で表されるアリル系化合物を重合して得られるアリル系重合体（Ａ）を含有することを特徴とする光硬化性樹脂組成物。
【化１】
2017057259.tif 000010
[Ｒ１およびＲ２は、それぞれ、ＨまたはＣＨ３を表し、
Ｘは置換基を有しない４〜８員環の環状骨格であってａ価の基を表し、ａは１を表す。]
【請求項２】
前記一般式（Ｉ）中のＸが下記のいずれかの環状骨格を有する請求項１に記載の光硬化性樹脂組成物。
【化２】
2017057259.tif 000011
【請求項３】
更に、エチレン性不飽和化合物（Ｂ）を含有する請求項１または２に記載の光硬化性樹脂組成物。
【請求項４】
更に、光重合開始剤を含有する請求項１〜３のいずれかに記載の光硬化性樹脂組成物。
【請求項５】
請求項１〜４のいずれかに記載の光硬化性樹脂組成物を含むことを特徴とするインキ。
【請求項６】
請求項１〜４のいずれかに記載の光硬化性樹脂組成物を含むことを特徴とする塗料。
【請求項７】
オーバープリントワニスである請求項６に記載の塗料。
【発明の詳細な説明】
【技術分野】
【０００１】
本発明は、アリル系重合体（Ａ）を含有する光硬化性樹脂組成物、並びにその樹脂組成物を含んでなるインキ、塗料に関する。さらに詳しくはプラスチック基材との密着性に優れた光硬化性樹脂組成物に関するものである。
【背景技術】
【０００２】
従来、光（例えば、紫外線）により硬化させる種々の樹脂組成物は、インキ、塗料、接着剤、フォトレジスト等に使用されている。例えば、紫外線硬化タイプの印刷インキは、硬化速度が速く短時間で硬化できること、溶剤を使わないので環境に適合していること、省資源・省エネルギーであること等の点が高く評価され実用化が広がっている。
【０００３】
そのような樹脂組成物の中で、ジアリルフタレート（ジアリルオルソフタレート、ジアリルイソフタレート、ジアリルテレフタレート）から誘導されたジアリルフタレート樹脂を含有する樹脂組成物は、紙用のＵＶオフセットインキとして採用されている。
【０００４】
しかしながら、オフセットインキとして用いる際にジアリルフタレート樹脂を配合するとプラスチック基材との密着性が充分でないことが知られている（例えば、特許文献１）。近年、ポリエチレンテレフタレート（ＰＥＴ）、ポリプロピレン（ＰＰ）といった様々な種類のプラスチック製品が市販されており、ジアリルフタレート樹脂の欠点であるプラスチック基材との密着性の向上が求められている。
【先行技術文献】
【特許文献】
【０００５】
【特許文献１】特開昭５２−４３１０号公報
【発明の概要】
【発明が解決しようとする課題】
【０００６】
本発明の目的は、プラスチック基材との密着性に優れたアリル系重合体（Ａ）を含む光硬化性樹脂組成物を提供することである。
【課題を解決するための手段】
【０００７】
本発明者は、鋭意研究の結果、特定の構造を有するアリル系化合物を重合して得られるアリル系重合体（Ａ）を含有する光硬化性樹脂組成物が、プラスチック基材との密着性に優れることを見出し、本発明に想到した。
すなわち、本発明の光硬化性樹脂組成物は、
下記一般式（Ｉ）で表されるアリル系化合物を重合して得られるアリル系重合体（Ａ）を含有することを特徴とする光硬化性樹脂組成物。
【化１】
2017057259.tif 000002
[Ｒ１およびＲ２は、それぞれ、ＨまたはＣＨ３を表し、
Ｘは置換基を有しない４〜８員環の環状骨格であってａ価の基を表し、ａは１を表す。]
【０００８】
上記一般式（Ｉ）で表されるアリル系化合物を重合して得られるアリル系重合体（Ａ）を含有すると、プラスチック基材に対する密着性に優れた光硬化性樹脂組成物となる。
また、この光硬化性樹脂組成物は特にＰＰ（ポリプロピレン）樹脂に対する密着性に優れるため、従来のジアリルフタレート樹脂を用いた組成物では密着性を高くすることが困難であったＰＰ樹脂用のインキ、塗料の成分として適している。
【０００９】
本発明の光硬化性樹脂組成物では、前記一般式（Ｉ）中のＸが下記のいずれかの環状骨格を有することが好ましい。
【化２】
2017057259.tif 000003
【００１０】
本発明の光硬化性樹脂組成物は、更に、エチレン性不飽和化合物（Ｂ）を含有することが好ましい。
エチレン性不飽和化合物を用いることにより、光硬化性樹脂組成物を印刷に用いるのに適切な粘度に調整することができ、塗布作業性に優れた組成物となる。
【００１１】
本発明の光硬化性樹脂組成物は、更に、光重合開始剤を含有することが好ましい。
光重合開始剤を含有することによって、光照射による重合がスムーズに進むため、より高分子量の重合体を短時間に得ることができる。
【００１２】
本発明のインキは、本発明の光硬化性樹脂組成物を含むことを特徴とする。
このインキは、プラスチック基材に印刷するためのインキとして適しており、特にＰＰ樹脂製のシート、フィルム等の基材に印刷するためのインキとして適している。
【００１３】
本発明の塗料は、本発明の光硬化性樹脂組成物を含むことを特徴とする。
この塗料は、プラスチック基材に描画するための塗料として適しており、特にＰＰ樹脂製のシート、フィルム等の基材に描画するための塗料として適している。
また、本発明の塗料はオーバープリントワニスであることが好ましい。
【発明の効果】
【００１４】
本発明によれば、インキ、塗料、接着剤およびフォトレジストの成分として使用した場合に、合成高分子の基材、特にプラスチック基材に対する密着性に優れる光硬化性樹脂組成物が得られる。
【発明を実施するための形態】
【００１５】
以下、本発明を詳細に説明する。
【００１６】
アリル系重合体（Ａ）
本発明の光硬化性樹脂組成物は、下記一般式（Ｉ）で表されるアリル系化合物を重合して得られるアリル系重合体（Ａ）を含有することを特徴とする光硬化性樹脂組成物である。
【化３】
2017057259.tif 000004
[Ｒ１およびＲ２は、それぞれ、ＨまたはＣＨ３を表し、
Ｘは置換基を有しない４〜８員環の環状骨格であってａ価の基を表し、ａは１を表す。]
【００１７】
上記一般式（Ｉ）におけるＸの好ましい例として、以下の環状骨格を例示できる。
【化４】
2017057259.tif 000005
【００１８】
上記一般式（Ｉ）におけるＸのより好ましい例として、以下の環状骨格を例示できる。
【化５】
2017057259.tif 000006
【００１９】
上記一般式（Ｉ）におけるＸのさらに好ましい例として、以下の環状骨格を例示できる。
【化６】
2017057259.tif 000007
【００２０】
Ｘは種々のものであり得て、上記以外の環状骨格であってもよい。Ｘは飽和の環状骨格であってもよく、不飽和の環状骨格、一部不飽和の環状骨格であってもよい。環状骨格が一部不飽和である場合において、環状骨格が有する二重結合の数は、１に限定されず、２以上であってもよい。
【００２１】
Ｘは、分子内で架橋されていても良く、分子内で架橋されたＸの例としては、アダマンタン、ノルボルネン、ノルボルナン等が挙げられる。
【００２２】
Ｘはａ価の基であり、ａは１であるので、Ｘは１価の基である。Ｘの環状骨格には、一般式（Ｉ）中に示されるアリルエステル基［−ＣＯ−Ｏ−ＣＨ２−ＣＲ２＝ＣＨＲ１］が１個結合している。Ｘはアリルエステル基以外の置換基を有しない。
【００２３】
上記一般式（Ｉ）で表されるアリル系化合物の具体例としては、１，３−シクロブタジエン−１−カルボン酸−２−プロペニル、１，３−シクロペンタジエン−１−カルボン酸−２−プロペニル、安息香酸アリル（安息香酸−２−プロペニル、１，３，５−シクロヘキサトリエン−１−カルボン酸−２−プロペニル）、２，４，６−シクロヘプタトリエン−１−カルボン酸−２−プロペニル、１，３，５，７−シクロオクタテトラエン−１−カルボン酸−２−プロペニル、１，３−シクロブタジエン−１−カルボン酸−２−メチル−２−プロペニル、１，３−シクロペンタジエン−１−カルボン酸−２−メチル−２−プロペニル、１，３，５−シクロヘキサトリエン−１−カルボン酸−２−メチル−２−プロペニル、２，４，６−シクロヘプタトリエン−１−カルボン酸−２−メチル−２−プロペニル、１，３，５，７−シクロオクタテトラエン−１−カルボン酸−２−メチル−２−プロペニル、シクロブタン−１−カルボン酸−２−プロペニル、シクロペンタン−１−カルボン酸−２−プロペニル、シクロヘキサン−１−カルボン酸−２−プロペニル、シクロヘプタン−１−カルボン酸−２−プロペニル、シクロオクタン−１−カルボン酸−２−プロペニル、１−シクロブテン−１−カルボン酸−２−プロペニル、１−シクロペンテン−１−カルボン酸−２−プロペニル、１，３−シクロヘキサジエン−１−カルボン酸−２−プロペニル、１−シクロヘキセン−１−カルボン酸−２−プロペニル、２，４−シクロヘプタジエン−１−カルボン酸−２−プロペニル、２−シクロヘプテン−１−カルボン酸−２−プロペニル、１，３，５−シクロオクタトリエン−１−カルボン酸−２−プロペニル、１，３−シクロオクタジエン−１−カルボン酸−２−プロペニル、１−シクロオクテン−１−カルボン酸−２−プロペニル等を例示することができる。
【００２４】
なかでも、１，３−シクロペンタジエン−１−カルボン酸−２−プロペニル、１，３，５−シクロヘキサトリエン−１−カルボン酸−２−プロペニル、２，４，６−シクロヘプタトリエン−１−カルボン酸−２−プロペニル、１，３−シクロペンタジエン−１−カルボン酸−２−メチル−２−プロペニル、１，３，５−シクロヘキサトリエン−１−カルボン酸−２−メチル−２−プロペニル、２，４，６−シクロヘプタトリエン−１−カルボン酸−２−メチル−２−プロペニル、シクロペンタン−１−カルボン酸−２−プロペニル、シクロヘキサン−１−カルボン酸−２−プロペニル、シクロヘプタン−１−カルボン酸−２−プロペニル、１−シクロペンテン−１−カルボン酸−２−プロペニル、１，３−シクロヘキサジエン−１−カルボン酸−２−プロペニル、１−シクロヘキセン−１−カルボン酸−２−プロペニル、２，４−シクロヘプタジエン−１−カルボン酸−２−プロペニル、２−シクロヘプテン−１−カルボン酸−２−プロペニルが好ましく、１，３，５−シクロヘキサトリエン−１−カルボン酸−２−プロペニル、１，３，５−シクロヘキサトリエン−１−カルボン酸−２−メチル−２−プロペニル、シクロヘキサン−１−カルボン酸−２−プロペニル、１，３−シクロヘキサジエン−１−カルボン酸−２−プロペニル、１−シクロヘキセン−１−カルボン酸−２−プロペニルがより好ましい。
【００２５】
上記アリル系化合物からなる群より選択される少なくとも１種以上を重合することで得られるアリル系重合体（Ａ）を光硬化性樹脂組成物に用いることができる。さらには、上記一般式（Ｉ）で表されるアリル系化合物と他の重合可能な化合物を共重合したものを光硬化性樹脂組成物に用いることも可能である。
【００２６】
上記一般式（Ｉ）で表されるアリル系化合物の具体例として挙げた化合物を得る方法の例としては、不飽和のアシルシクロペンタジエンとシクロペンタジエンカルボン酸塩とを分子内ディールス・アルダー反応を行い、１，３−シクロペンタジエン−１−カルボン酸２−プロペニルエステルを得る方法、安息香酸とアリルアルコールまたはアリルクロライドをエステル化反応をさせ、安息香酸アリルを得る方法等公知の方法の他、公知の方法に基づいて当業者であれば容易に想到する方法が挙げられる。
また、上記一般式（Ｉ）で表されるアリル系化合物の具体例として挙げた化合物の市販品を用いてもよい。
【００２７】
上記一般式（Ｉ）で表されるアリル系化合物の重合方法は、特に限定されず、通常の重合反応を用いることができる。また、重合反応において、未反応のアリル系化合物の単量体を回収し、再び重合反応に用いてもよい。上記重合反応には、必要に応じて、適宜重合開始剤を添加してもよい。重合開始剤を用いることで、より高分子量の重合体を短時間に得ることができる。
【００２８】
アリル系化合物の重合反応に用いる重合開始剤としては、アゾビスイソブチロニトリル、２，２’−アゾビスイソ酪酸ジメチル等のアゾ開始剤、ケトンパーオキサイド、パーオキシケタール、ハイドロパーオキサイド、ジアルキルパーオキサイド、ジアシルパーオキサイド、パーオキシジカーボネート、パーオキシエステル、ベンゾイルパーオキサイド等の過酸化物開始剤、２−メチル−１−[４−(メチルチオ)フェニル]−２−モルホリノプロパン−１―オン、１−ヒドロキシシクロヘキシルフェニルケトン等のアセトフェノン系、ベンゾイン、ベンゾインエチルエーテル等のベンゾイン系、ベンゾフェノン等のベンゾフェノン系、アシルフォスフィンオキサイド等のリン系、チオキサントン等のイオウ系、ベンジル、９,１０−フェナンスレンキノン等のベンジル系の光重合開始剤が挙げられる。
【００２９】
重合開始剤の量は、一般式（Ｉ）で表されるアリル系化合物の単量体１００重量部に対して、５．０重量部以下であることが好ましく、３．０重量部以下であることがより好ましい。また、０．００１〜３．０重量部であることがさらに好ましい。
【００３０】
重合時の反応温度は４０〜２４０℃、例えば６０〜２２０℃であることが好ましい。反応時間は、０．１〜１００時間、例えば１〜３０時間であることが好ましい。
【００３１】
上記一般式（Ｉ）で表されるアリル系化合物を上述の方法等により重合することにより、上記一般式（Ｉ）で表されるアリル系化合物に基づく単量体単位を有するアリル系重合体（Ａ）を調製できる。
【００３２】
上記一般式（Ｉ）で表されるアリル系化合物に基づく単量体単位の含有量は、アリル系重合体（Ａ）１００重量％中、２０重量％以上であることが好ましく、５０重量％以上であることがより好ましく、８０重量％以上であることが更に好ましく、９８重量％以上であることが特に好ましく、１００重量％であってもよい。
【００３３】
アリル系重合体（Ａ）の重量平均分子量は１００，０００以下であることが好ましく、５０，０００以下であることがより好ましい。また、１，０００〜４０，０００であることがさらに好ましく、２，０００〜１０，０００であることが特に好ましい。
【００３４】
アリル系重合体（Ａ）の分子量分布（重量平均分子量（Ｍｗ）／数平均分子量（Ｍｎ））は１〜５であることが好ましく、１〜３であることがより好ましい。
【００３５】
本発明の光硬化性樹脂組成物中におけるアリル系重合体（Ａ）の含有量は、光硬化性樹脂組成物全量に対して、１〜６５重量％であることが好ましく、５〜６０重量％であることがより好ましく、１０〜５５重量％であることがさらに好ましい。下限は、２０重量％であることが特に好ましく、３０重量％であることが最も好ましく、３５重量％であることがより最も好ましい。アリル系重合体（Ａ）の含有量が６５重量％を超えると、エチレン性不飽和化合物（Ｂ）への溶解性が悪くなり、粘度も高くなり取扱い性が悪くなることがある。アリル系重合体（Ａ）の含有量が１重量％未満であると、得られる光硬化性樹脂組成物に充分な密着性が得られないことがある。
【００３６】
通常、光硬化性樹脂組成物中におけるアリル系重合体の含有量を増大させると、粘度が高くなり取扱い性が極端に悪化し、光硬化性樹脂組成物として使用することが困難になるが、アリル系重合体（Ａ）の場合、特に、アリル系重合体（Ａ）が上述の好ましい重量平均分子量を有する場合、アリル系重合体（Ａ）の含有量を増大させても、粘度の上昇を抑制できる。そのため、アリル系重合体（Ａ）の含有量を上記範囲内とする（特に、下限値を上記値とする）ことができ、より良好な密着性が得られる。
【００３７】
エチレン性不飽和化合物（Ｂ）
本発明の光硬化性樹脂組成物は、光照射により硬化可能であるエチレン性不飽和化合物（Ｂ）を含有することが好ましい。エチレン性不飽和化合物（Ｂ）は、炭素−炭素二重結合を１〜２０個有することが好ましく、１〜１０個有することがより好ましく、２〜６個有することがさらに好ましい。エチレン性不飽和化合物（Ｂ）としては、（メタ）アクリル酸エステル化合物、（メタ）アリル化合物およびビニル化合物等が挙げられる。また、エチレン性不飽和化合物は２種以上の化合物の混合物を用いることも可能である。
【００３８】
（メタ）アクリル酸エステル化合物としては、ペンタエリスリトール、ジペンタエリスリトール、トリメチロールプロパン、ジトリメチロールプロパン、ネオペンチルグリコール、１,６−ヘキサンジオール、グリセリン、ポリエチレングリコール、ポリプロピレングリコール等のアルコール類の（メタ）アクリル酸エステル化合物、およびそれらにエチレンオキサイド、プロピレンオキサイド等のアルキレンオキサイドを付加した（メタ）アクリル酸エステル化合物；ビスフェノールＡ、ビスフェノールＦ等のビスフェノール類にエチレンオキサイド、プロピレンオキサイド等のアルキレンオキサイドを付加したものの（メタ）アクリル酸エステル化合物；エポキシ（メタ）アクリレート、ウレタン（メタ）アクリレート、アルキッド（メタ）アクリレート等の（メタ）アクリル酸エステル化合物；エポキシ化大豆油アクリレート等の（メタ）アクリル酸エステル化合物を例示することができ、好ましくはペンタエリスリトール、ジペンタエリスリトール、トリメチロールプロパン、ジトリメチロールプロパン、ネオペンチルグリコール、１,６−ヘキサンジオール、グリセリン、ポリエチレングリコール、ポリプロピレングリコール等のアルコール類の（メタ）アクリル酸エステル化合物、およびそれらにエチレンオキサイド、プロピレンオキサイド等のアルキレンオキサイドを付加した（メタ）アクリル酸エステル化合物であり、より好ましくはペンタエリスリトール、ジペンタエリスリトール、トリメチロールプロパン、ジトリメチロールプロパン等のアルコール類の（メタ）アクリル酸エステル化合物、およびそれらにエチレンオキサイド、プロピレンオキサイド等のアルキレンオキサイドを付加した（メタ）アクリル酸エステル化合物である。
【００３９】
（メタ）アリル化合物としては、ジ（メタ）アリルフタレート、トリ（メタ）アリルイソシアヌレート等を例示することができる。
ビニル化合物としては、スチレン、ジビニルベンゼン、Ｎ-ビニルピロリドン、酢酸ビニル等を例示することができる。
【００４０】
中でも、アリル系重合体（Ａ）との相溶性、光硬化した際の硬化性の点で、ジトリメチロールプロパンテトラアクリレート、トリメチロールプロパントリアクリレートが好ましく、ジトリメチロールプロパンテトラアクリレートがより好ましい。
【００４１】
本発明の光硬化性樹脂組成物に含有されるエチレン性不飽和化合物（Ｂ）の含有量は、光硬化性樹脂組成物中におけるアリル系重合体（Ａ）１００重量部に対して、５０〜４００重量部であることが好ましく、５０〜３００重量部であることがより好ましく、５０〜２５０重量部であることがさらに好ましい。
また、本発明の光硬化性樹脂組成物中におけるアリル系重合体（Ａ）とエチレン性不飽和化合物（Ｂ）の比率（アリル系重合体：エチレン性不飽和化合物）は、重量比で、１０：９０〜９０：１０の範囲であればよく、２０：８０〜８０：２０の範囲であることが好ましく、３０：７０〜６０：４０の範囲であることがより好ましい。上記範囲内であれば、プラスチック基材への充分な密着性が得られやすい。
【００４２】
その他の添加物
本発明の光硬化性樹脂組成物は、重合開始剤を含んでいてもよく、特に光重合開始剤を含有することが好ましい。光硬化性樹脂組成物に含有される光重合開始剤としては、２−メチル−１−[４−(メチルチオ)フェニル]−２−モルホリノプロパン−１−オン、１−ヒドロキシシクロヘキシルフェニルケトン等のアセトフェノン系、ベンゾイン、ベンゾインエチルエ−テル等のベンゾイン系、ベンゾフェノン等のベンゾフェノン系、アシルフォスフィンオキサイド等のリン系、チオキサントン等のイオウ系、ベンジル、９,１０−フェナンスレンキノン等のベンジル系が挙げられる。
【００４３】
光硬化性樹脂組成物に含有される光重合開始剤の量は、光硬化性樹脂組成物全体に対して、０．１〜１５重量％の範囲であることが好ましく、０．１〜１０重量％の範囲がより好ましい。
【００４４】
光硬化性樹脂組成物には、光開始助剤(例えば、トリエタノールアミン等のアミン系光開始助剤）を併用してもよい。
光開始助剤の量は、光硬化性樹脂組成物全体に対して、０．１〜５重量％の範囲であることが好ましく、０．５〜３重量％の範囲がより好ましい。
【００４５】
本発明の光硬化性樹脂組成物は、種々の添加剤、例示すれば、安定剤（例えば、ハイドロキノン、メトキノン等の重合禁止剤）、顔料（例えば、シアニンブルー、ジスアゾエロー、カーミン６ｂ、レーキッドＣ、カーボンブラック、チタンホワイト）等の着色剤、充填剤、粘度調整剤等の各種添加剤を目的に応じて含有することができる。光硬化性樹脂組成物に含有される安定剤の量は、光硬化性樹脂組成物全体に対して、０．０１〜２重量％の範囲であることが好ましく、０．１〜１重量％の範囲がより好ましい。
着色剤の量は、光硬化性樹脂組成物全体に対して、１〜５０重量％の範囲であることが好ましく、１〜４５重量％の範囲がより好ましい。
【００４６】
本発明の光硬化性樹脂組成物は、アリル系重合体（Ａ）に、必要に応じて、エチレン性不飽和化合物（Ｂ）、さらには、光重合開始剤、光開始助剤、添加剤（例えば、安定剤、顔料）を混合することによって製造できる。本発明の光硬化性樹脂組成物は、光を照射することによって硬化する。硬化に用いる光は、一般に紫外線である。
【００４７】
光硬化性樹脂組成物の硬化反応に用いる硬化装置、また、硬化条件は特に限定されず、通常の光硬化反応に用いられる方法であればよい。
【００４８】
本発明の光硬化性樹脂組成物の用途は特に限定されない。インキ（例えば、光硬化性平版用印刷インキ、シルクスクリーンインキ、グラビアインキ等の印刷インキ）、塗料（例えば、紙用、プラスチック用、金属用、木工用等の塗料、例示すれば、オーバープリントワニス）、接着剤、フォトレジスト等の技術分野において使用できる。
本発明の光硬化性樹脂組成物を含むインキは本発明のインキであり、本発明の光硬化性樹脂組成物を含む塗料は本発明の塗料である。また、本発明の塗料はオーバープリントワニスであることが好ましい。
【００４９】
例えば、インキの一般的作製方法は次のとおりである。エチレン性不飽和化合物（Ｂ）にアリル系重合体（Ａ）及び安定剤等を６０℃〜１００℃の温度で攪拌しながら溶解させワニスを作製する。このワニスに、顔料、光重合開始剤、その他添加剤を、バタフライミキサーで撹拌混合後、３本ロール等で練肉することでインキが得られる。
また、オーバープリントワニスの作成は、顔料を使用しない以外は、インキと同様の手順により行える。
【００５０】
（実施例）
以下、実施例を挙げて、本発明をより具体的に説明するが、本発明はこれらの実施例に限定されるものではない。
【００５１】
アリル系重合体の重量平均分子量（Ｍｗ）、分子量分布（Ｍｗ／Ｍｎ）の測定
重量平均分子量（Ｍｗ）、分子量分布（Ｍｗ／Ｍｎ）はＧＰＣを用いて測定した。Ｍｗ、Ｍｎは標準ポリスチレン換算の重量平均分子量、数平均分子量の値である。
カラム：ＳｈｏｄｅｘＫＦ−８０６Ｌ、ＫＦ−８０４、ＫＦ−８０３、ＫＦ−８０２、ＫＦ−８０１を直列に接続
流速：１．０ｍＬ／ｍｉｎ
温度：４０℃
検出：ＲＩＤ−６Ａ
試料：試料２０ｍｇをテトラヒドロフラン１０ｍＬに溶解させ測定用のサンプルとした。
【００５２】
製造例１  安息香酸アリル重合体の合成
３Ｌのセパラブルフラスコに安息香酸アリル（東京化成工業株式会社製）２４００ｇを加え、６０ｇのベンゾイルパーオキサイドを加えて８０℃で加熱攪拌した。８時間反応させた後、３０℃まで冷却した。冷却後、フラスコにメタノールを加え、重合体を沈殿させた。得られた重合体を４０℃で１６時間減圧乾燥した（収量：９７０ｇ、収率：４０．４％、Ｍｗ＝３，５００、Ｍｗ／Ｍｎ＝１．６１）。得られた重合体を重合体１とし、実施例に用いた。
【００５３】
実施例１〜２、比較例１
下記表１に記載の各組成の光硬化性樹脂組成物を調製し、光硬化性樹脂組成物の特性を評価した。
【００５４】
【表１】
2017057259.tif 000008
表１に示した重合体１以外の成分は下記のとおりである。
また、表１に示す組成量は重量部での表記である。
ＤＡＰ樹脂：ダイソー（株）製  ダイソーダップ  Ａ  ポリジアリルフタレート
ＤＴＭＰＡ：サートマー（株）製  ＳＲ３５５  ジトリメチロールプロパンテトラアクリレート
Ｉｒｇａｃｕｒｅ９０７：ＢＡＳＦ ジャパン（株）製  ２−メチル−１−[４−(メチルチオ)フェニル]−２−モルホリノプロパン−１−オン
Ｉｒｇａｎｏｘ１０７６：ＢＡＳＦジャパン（株）製  オクタデシル−３−（３，５−ジ−ｔ−ブチル−４−ヒドロキシフェニル）プロピオネート
【００５５】
１）粘度
調製した光硬化性樹脂組成物につき、ＢＲＯＯＫＦＩＥＬＤ  ＶＩＳＣＯＭＥＴＥＲ  ＤＶ−ＩＩ＋Ｐｒｏを用いて２５℃での粘度を測定した。評価結果を表２に示す。
【００５６】
２）密着性試験
表１に従って調製した各光硬化性樹脂組成物を、加熱混合することで密着性試験に用いるサンプルを調製した。
光重合開始剤の添加量は、光硬化性樹脂組成物中のアリル系重合体（Ａ）又はＤＡＰ樹脂、及びエチレン性不飽和化合物（Ｂ）の合計量１００重量部に対して５重量部となる量とした。
プラスチックフィルム（ポリプロピレン基材：龍田化学株式会社製  無延伸高透明ＰＰシート  品名：ハイピークリスタル  ＳＴ−５００  厚み０．３ｍｍ）に、密着性試験に用いるために調製した上記サンプルをコートし、ＲＩテスターを用いてコートし出力１２０Ｗ／ｃｍのメタルハライドランプ（ランプ距離１１ｃｍ、コンベアスピード５ｍ／ｍｉｎで塗膜がタックフリーになるまで複数回通過）で硬化させた。なお、ＵＶ硬化装置はアイグラフィックス株式会社製コンベア型紫外線硬化装置を用いた。得られた塗膜に、ニチバン製１８ｍｍ幅のセロテープ（登録商標）（品番：ＬＰ−１８、粘着力：４．０１Ｎ／１０ｍｍ）を貼り付け、親指で５回強く擦った後、セロテープ（登録商標）を引き離した。評価基準は下記の通りとした。評価結果を表２に示す。
５：急激に引き離しても剥離しないもの
４：徐々に引き離しても全く剥離しないが、急激に引き離すとわずかに剥離するもの
３：急激に引き離せば剥離するが、徐々に引き離しても全く剥離しないもの
２：徐々に引き離しても、５０％程度剥離するもの
１：徐々に引き離しても剥離するもの
【００５７】
【表２】
2017057259.tif 000009
【００５８】
実施例１〜２に示すように、一般式（Ｉ）で表されるアリル系化合物を重合して得られるアリル系重合体（Ａ）である重合体１を用いて調製した光硬化性樹脂組成物は、比較例１に示すようなジアリルフタレート樹脂を用いて調製した光硬化性樹脂組成物より密着が難しいポリプロピレンシートへの密着性に優れる。
【００５９】
更に、実施例１，２では、光硬化性樹脂組成物中におけるアリル系重合体（Ａ）の含有量が、光硬化性樹脂組成物全量に対して、それぞれ、３８重量％、４８重量％と高いにもかかわらず、適度な粘度を有するため、塗布作業性に優れ、光硬化性樹脂組成物として使用できる。更には、光硬化性樹脂組成物中におけるアリル系重合体（Ａ）の含有量が高いため、すなわち、光硬化性樹脂組成物中における固形分の含有量が高いため、エチレン性不飽和化合物の硬化収縮が抑えられ、より良好な密着性が得られる。
【産業上の利用可能性】
【００６０】
本発明の光硬化性樹脂組成物は、プラスチック基材用のインキ（例えば、オフセットインキ）、塗料、接着剤、フォトレジスト等に使用可能である。